Brevet FR3088239A1 — publié le 20200515

DESCRIPTION TITRE : NOUVEAU FILM MULTICOUCHE POUR EMBALLAGE REFERMABLE À REFERMETURE AMÉLIORÉE La présente invention a pour objet un film multicouche comprenant une couche constituée par une composition auto-adhésive thermofusible extrudable, un procédé de fabrication dudit film, ainsi que son utilisation pour la fabrication d'emballages (ou barquettes) refermables, destinés en particulier au conditionnement de denrées alimentaires, notamment périssables. On connaît par les demandes WO 02/064694, WO 12/045950, WO 12/045951 et WO 14/020243 des compositions auto-adhésives thermofusibles extrudables destinées à une utilisation pour la fabrication d'emballages (ou barquettes) refermables. Les emballages refermables, par exemple sous forme de barquettes ou sachets, sont utilisés dans l'industrie agroalimentaire et la grande distribution pour conditionner des denrées périssables, notamment des produits frais. De tels emballages sont également décrits par le brevet EP 1053952. Après une première ouverture de l' embal I age, et consommation d'une partie du produit alimentaire qu'il contient, le consommateur peut manuellement refermer l'emballage de façon substantiellement hermétique et assurer par conséquent, le cas échéant après mise au réfrigérateur, la conservation de la portion restante du produit. Une succession de réouvertures et de refermetures est également possible. Ces emballages comprennent en général un contenant (ou réceptacle) et un opercule formant couvercle, qui sont fixés l'un à l'autre hermétiquement par soudage. Le réceptacle, plus ou moins profond et relativement rigide, est constitué d'une feuille multicouche (dite également complexe ou composite) ayant une épaisseur minimale de 200 p m, en général comprise entre 200 et 1000 p m. Cette feuille est thermoformée de manière à présenter un fond plan sur lequel repose le produit alimentaire et un pourtour en forme de bande plane. Ce pourtour. généralement parallèle au fond, est lié par soudure à l'opercule, souple et plan, qui est constitué d'un film multicouche (qualifié également de complexe ou composite) d'épaisseur en général comprise entre 40 et 150 pm, et qui est désigné parfois par la dénomination de film d'operculage. Lors de l'ouverture de l'emballage, le film d'operculage est séparé manuellement du réceptacle au niveau de la bande plane du pourtour. Cette opération laisse apparaître une couche adhésive au niveau de cette bande plane, tant sur la bande d'opercule que sur la bande de 2 réceptacle qui étaient précédemment en contact. Ces 2 couches adhésives (continues ou discontinues) « dites filles » résultent de la rupture d'une couche adhésive initiale ou « mère » ou, éventuellement, de sa séparation (ou décollement) de l'une des 2 couches du film complexe multicouche qui lui sont adjacentes. La couche adhésive initiale est donc une des couches dudit 5 film complexe multicouche qui est lui-même un élément compris soit dans la feuille composite qui constitue le réceptacle soit, de manière préférée, dans le film d'operculage. Les 2 couches adhésives filles qui sont présentes, après ouverture de l'emballage, sur les bandes situées sur le pourtour respectif du réceptacle et de l'opercule sont donc en regard l'une de l'autre. Ainsi, il suffit de repositionner l'opercule sur le réceptacle, conformément à 10 leur position dans l'emballage avant ouverture, afin de remettre en contact les 2 bandes de couches adhésives filles. Une simple pression manuelle permet alors d'obtenir la refermeture de 1' emballage. La composition adhésive qui constitue les couches adhésives mère et filles est donc nécessairement un adhésif sensible à la pression (également dénommé auto-adhésif ou encore 15 PSA, de l'anglais « Pressure Sensitive Adhesive »). Les compositions auto-adhésives extrudables décrites dans les demandes précitées sont des compositions thermofusibles comprenant une résine tackifiante et un copolymère bloc styrénique incluant un bloc élastomère. Les compositions auto-adhésives thermofusibles sont également dénommée couramment HMPSA, correspondant aux initiales de la traduction 20 anglaise « Hot Melt Pressure Sensitive Adhesive ». Ce sont des substances solides à température ambiante qui ne contiennent ni eau ni solvant. Appliquées à l'état fondu, elles se solidifient lors de leur refroidissement, formant ainsi une couche adhésive qui assure la liaison entre les 2 couches minces de matériau polymérique thermoplastique à assembler, tout en offrant à l'emballage correspondant les propriétés avantageuses d'ouverture et de refermeture. 25 Par ailleurs, ces compositions auto-adhésives thermofusibles (ou HMPSA), qui sont préparées par mélange à chaud de leurs ingrédients, présentent en plus l'avantage de pouvoir être mises sous la forme de granulés (de taille comprise entre 1 et 10 mm) au moyen d'une étape d'extrusion réalisée directement à chaud après l'étape de mélange, par exemple au moyen d'une extrudeuse à 2 vis munie d'un outil de découpe du produit extrudé. 30 Grâce aux granulés ainsi obtenus, le film tricouche qui est constitué de la couche de composition auto-adhésive thermofusible et des 2 couches minces de matériau polymérique thermoplastique à assembler, peut être commodément fabriqué par co-extrusion, en alimentant par exemple un dispositif de soufflage de bulle par les matériaux constitutifs des 3 couches sous la forme de granulés de taille définie précédemment. 3 La facilité d'ouverture de tels emballages est étroitement liée aux propriétés du PSA et plus particulièrement à la force qu'il faut appliquer, lors de l'ouverture de l'emballage (ci-après dénommée première ouverture), pour obtenir la rupture de la couche adhésive mère et/ou sa séparation d'une des 2 couches qui lui sont adjacentes dans le film composite multicouche 5 mentionné précédemment. La capacité de l'emballage à se refermer et la qualité de la refermeture obtenue (ci-après dénommée première refermeture) sont également importantes pour disposer à nouveau d'un emballage substantiellement hermétique et donc apte à assurer la conservation de son contenu. La qualité de la première refermeture est également étroitement liée aux propriétés du 10 PSA. Elle est évaluée par la force qu'il faut appliquer, lors de la ré-ouverture (désignée ci-après par deuxième ouverture), pour obtenir à nouveau la rupture et/ou le décollement de la couche adhésive qui a été formée par le repositionnement des 2 couches adhésives filles, suivi par la pression manuelle appliquée sur le pourtour de l'emballage. La demande de brevet EP 1053952 enseigne un emballage refermable avec un 15 contenant qui comprend une couche complexable, une couche d'adhésif et une couche soudante déchirable. Cet adhésif est un auto-adhésif qui est décrit de manière très générale. La demande US2013/0029553 décrit un film multicouche pour emballages refermables comprenant une couche thermosoudable constituée d'un PolyÉthylèneTéréphtalate amorphe spécifique, une couche de PSA, et au moins une couche de liaison constituée d'un 20 copolymère d'éthylène et d' acrylate de méthyle. La demande WO 12/045951 divulgue un film multicouche comprenant 2 couches minces de matériaux thermoplastiques liées entre elles par une couche d'une composition adhésive à base de copolymères blocs styréniques, ladite couche ayant une épaisseur comprise entre 7 et 300 i.tm. Ce film multicouche, qui convient à la fabrication d'emballages refermables, 25 permet de rendre l'ouverture de ces derniers plus facile, en abaissant la force de première ouverture, tout en maintenant substantiellement au même niveau la qualité de la refermeture subséquente (ou première refenneture). La demande EP2946920 décrit un film multicouche qui comprend, outre les 2 couches minces D et E d'un matériau thermoplastique et la couche de composition auto- 30 adhésive thennofusible A qui les solidarise, 2 couches de liaison B et C qui s'intercalent entre d'une part la couche A et d'autre part, respectivement, les couches D et E, conférant au film multicouche qui en résulte une structure D/B/AJC/E. Lesdites couches B et C sont constituées par une composition à base d'un polyéthylène (PE) ou polypropylène (PP) modifiés par un 4 anhydride cyclique (l'un acide insaturé, tel que l'anhydride maléique, et notamment un PE greffé par l'anhydride maléique. Un tel film multicouche permet, avantageusement, d'améliorer les performances de refermeture des emballages correspondants, tout en maintenant une première ouverture facile. 5 L'augmentation des performances de refermeture et notamment la qualité de la première refermeture, assure ainsi au consommateur qui a procédé à la en' ouverture de l'emballage refermable pour en consommer une partie du contenu, une conservation plus efficace de la portion restante du produit alimentaire périssable. Un but de l'invention est de proposer de nouvelles couches de liaison, résultant en un 10 système multicouche convenant à la fabrication d'emballage refermable, qui permettent - tout en maintenant une première ouverture facile de l'emballage - d'améliorer la qualité de sa refermeture (ou première refermeture), de manière à assurer au consommateur de manière plus efficace la conservation de la portion restante du produit alimentaire périssable. L'invention a également pour but d'augmenter la force de deuxième ouverture, tout en 15 maintenant la force de première ouverture à un niveau acceptable. Un autre but de la présente invention est de proposer un filin multicouche permettant de réaliser les buts précédents à la température ambiante, correspondant à la température à laquelle le consommateur procède à l'ouverture et à la refermeture de l'emballage. Un autre but de la présente invention est de proposer un film multicouche susceptible 20 d'être fabriqué par co-extrusion à partir de matières premières conditionnées sous la forme de granulés, notamment par co-extrusion par soufflage de bulle, en vue de la fabrication d'un emballage refermable. Il a à présent été trouvé que ces buts peuvent être obtenus, en totalité ou en partie, au moyen du film multicouche selon l'invention qui est décrit ci-après. 25 La présente invention a donc pour objet en premier lieu un film multicouche comprenant 2 couches minces D et E d'un matériau thermoplastique liées entre elles par une couche continue A qui a une épaisseur allant de 7 à 50 pm, et est constituée par une composition auto-adhésive thermofusible (a) comprenant, sur la base du poids total de ladite composition : - de 40 à 70 % en poids d'une composition (al) de copolymères blocs styréniques 30 comprenant au moins un bloc élastomère, ladite composition (al) étant constituée, sur la base de son poids total : - de 30 à 90 % en poids d'au moins un copolymère dibloc choisi dans le groupe comprenant les SI, SBI, S1B, SB, SEB, et SEP, et 5 - (le 10 à 70 % en poids d'au moins un copolymère tribloc choisi dans le groupe comprenant les SIS, S1BS, SBS, SEBS et SEPS ; la teneur en motifs styréniques totale de ladite composition (al) variant. de 10 à 40 % en poids sur la base du poids total de (al) ; et 5 - de 30 à 60 % en poids d'une ou plusieurs résines tackifiantes (a2) ; ledit film multicouche étant en outre caractérisé en ce que la couche adhésive A est : - reliée à la couche D par l'intermédiaire d'une couche de liaison B. et - reliée à la couche E par l'intermédiaire d'une couche de liaison C ; chacune des 2 couches B et C étant constituée respectivement par une composition (b) 10 et (c) comprenant chacune : - une polyoléfine (P) choisie parmi un polyéthylène (PE) et un polypropylène (PP), éventuellement modifiés par un anhydride carboxylique insaturé qui est soit un cycle comprenant 4 ou 5 atomes de carbone soit une chaîne linéaire comprenant 6 ou 8 atomes de carbone ; et 15 - au moins un composé élastomère (EL) choisi parmi un copolymère d'éthylène et de propylène (ci-après ) et un copolymère bloc styrénique (ci-après EL 2) comprenant au moins un bloc élastomère. Outre les pourcentages indiqués ci-dessus, tous les pourcentages utilisés de façon générale dans le présent texte pour désigner les quantités d'ingrédients d'une composition 20 correspondent, en l'absence d'indication contraire, à des pourcentages exprimés en poids sur la base du poids total de ladite composition. 11 est à présent décrit ci-après plus en détail les caractéristiques des couches A, B, C, D et E comprises dans le film multicouche selon l'invention. 25 Description de la composition (a) constitutive de la couche adhésive A : Composition (al) de copolymères blocs styréniques comprenant au moins un bloc élastomère : La composition (al) de copolymères blocs styréniques comprenant au moins un bloc élastomère, qui est comprise dans la composition HMPSA (a) constitutive de la couche adhésive 30 A est elle-même constituée, sur la base de son poids total : - de 30 à 90 % en poids d'au moins un copolymère dibloc choisi dans le groupe comprenant les SI, SBI, STB, SB, SEB, et SEP, et - de 10 à 70 % en poids d'au moins un copolymère tribloc choisi dans le groupe comprenant les SIS, SIBS, SBS, SEBS et SEPS. 6 Les copolymères blocs styréniques mis en oeuvre ont une masse molaire moyenne en poids Mw généralement comprise entre 50 kDa et 500 kDa. Ces copolymères blocs styréniques sont. constitués (le blocs (le différents monomères polymérisés incluant au moins un bloc polystyrène, et sont préparés par des techniques de 5 polymérisation radicalaire. En l'absence d'indication contraire, les niasses molaires moyennes en poids M'. qui sont données dans le présent texte sont exprimées en dalton (Da) et sont déterminées par Chromatographie par Perméation de Gel, la colonne étant calibrée avec des étalons de polystyrène. 10 Les copolymères tribloc incluent 2 blocs polystyrène et un bloc élastomère. Ils peuvent revêtir des structures diverses : linéaire, en étoile (également dénommée radiale), branchée ou encore en peigne. Les copolymères dibloc incluent 1 bloc polystyrène et 1 bloc élastomère. Les copolymères tri-bloc ont pour formule générale : A BA (I) 15 dans laquelle : - A représente un bloc non élastomère styrénique (ou polystyrène et - B représente un bloc élastomère qui peut être : - le polyisoprène. Le copolymère bloc a alors pour structure : polystyrène-polyisoprène-polystyrène, et pour dénomination : SIS ; 20 - le polyisoprène suivi d'un bloc polybutadiène. Le copolymère bloc a alors pour structure : polystyrène-polyisoprène-polybutadiène-polystyrène, et pour dénomination : S1BS - le polybutadiène. Le copolymère bloc a alors pour structure : polystyrène- polybutadiène- polystyrène, et pour dénomination : SBS ; 25 - le polybutadiène hydrogéné totalement ou en partie. Le copolymère bloc a alors pour structure: polystyrène-poly(éthylènebutylène)- polystyrène et pour dénomination : SEBS ; - le polyisoprène hydrogéné totalement ou en partie. Le copolymère bloc a alors pour structure : polystyrène-poly(éthylènepropylène)- polystyrène et pour 30 dénomination : SEPS. Les copolymères di-bloc ont pour formule générale : A-B (II) dans laquelle A et B sont tels que définis précédemment. 7 Lorsque la composition (al) comprend plusieurs copolymères styréniques triblocs, ces derniers étant choisis dans le groupe comprenant les SIS, les SBS, les SEPS, les SIBS, les SEBS, il est bien entendu que lesdits triblocs peuvent appartenir à une seule ou à plusieurs de ces 5 familles de copolymères. 11 en est. de même, mutatis mutandis, pour les copolymères 5 diblocs. On préfère utiliser une composition (al) comprenant un copolymère tribloc et un copolymère dibloc ayant le même bloc élastomère, en raison notamment du fait que de tels mélanges sont disponibles commercialement. Selon une variante de réalisation particulièrement préférée, la teneur en copolymère 10 dibloc dans la composition (al) peut varier de 40 à 90 %, de préférence de 50 à 90 %, encore plus préférentiellement de 50 à 60 %. Selon un mode de réalisation particulièrement avantageux de la composition (a) constitutive de la couche A comprise dans le film multicouche selon l'invention, la composition (al) est constituée d'un copolymère tribloc SIS et d'un copolymère dibloc SI. Dans ce cas la 15 teneur en motifs styréniques totale de la composition (al) varie de préférence de 10 à 20 %. Les copolymères triblocs compris dans la composition (al) ont de préférence une structure linéaire. Les copolymères blocs styréniques à bloc élastomère, notamment de type SI et SIS, utilisables dans la composition (a) sont disponibles commercialement, souvent sous la forme 20 de mélanges tribloc/dibloc. Le Kraton® D1113BT de la société "(raton et le Quintac® 3520 de la société Zeon Chemicals sont des exemples de compositions al constituées de SIS et 51. Le Kraton® D1113BT est une composition dont la teneur en motifs styréniques globale est de 16 %, et qui est. constituée de 45 % de copolymère tribloc SIS linéaire de Mw environ 250 25 kDa, et de 55 % de copolymère dibloc SI de M', environ 100 kDa. Le Quintac® 3520 est une composition qui est constituée, respectivement, de 22 % et de 78 % de tribloc SIS linéaire (M', environ 300 kDa) et de dibloc SI (M, environ 130 kDa), et dont la teneur totale en motifs styréniques est de 15 %. 30 Résines tackifiantes (a2) : La composition HMPSA (a) constitutive de la couche A comprend également une ou plusieurs résines tackifiantes (a2). La ou les résines tackifiantes (a2) utilisables ont des masses molaires moyennes en poids M, généralement comprises entre 300 et 5000 Da et sont choisies notamment parmi : 8 - (i) les colophanes d'origine naturelle ou modifiées, telles que par exemple la colophane extraite de la gomme de pins, la colophane de bois extraite des racines de l'arbre et leurs dérivés hydrogénés, deshydrogénés, dimérisés, polymérisés ou estérifiés par des monoalcools ou des polyols comme le glycérol ; 5 - (ii) des résines obtenues par hydrogénation, polymérisation ou copolymérisation (avec un hydrocarbure aromatique) de mélanges d'hydrocarbures aliphatiques insaturés ayant environ 5, 9 ou 10 atomes de carbone issus de coupes pétrolières ; - (iii) des résines terpéniques résultant généralement de la polymérisation d'hydrocarbures terpéniques comme par exemple le mono-terpène (ou pinène) en présence de 10 catalyseurs de Friedel-Crafts, éventuellement, modifiées par action de phénols ; - (iv) des copolymères à base de terpènes naturels, par exemple le styrène/terpène, l'alpha-méthyl styrène/terpène et, le vinyl toluène/terpène. Selon une variante préférée, la température (ou point) de ramollissement des résines tackifiantes utilisables dans la composition selon l'invention peut varier de 5 à 140 °C. La 15 température de ramollissement est déterminée conformément au test normalisé ASTM E 28 dont le principe est le suivant. Un anneau en laiton de diamètre environ 2 cm est rempli de la résine à tester à l'état fondu. Après refroidissement à température ambiante, l'anneau et la résine solide sont placés horizontalement dans un bain de glycérine thennostaté dont la température peut varier de 5° C par minute Une bille d'acier de diamètre environ 9,5 mm est centrée sur le 20 disque de résine solide. La température de ramollissement est -durant la phase de montée en température du bain à raison de 5°C par minute- la température à laquelle le disque de résine flue d'une hauteur de 25,4 mm sous le poids de la bille. Selon une variante préférée, on utilise des résines aliphatiques appartenant aux catégories (ii) ou (iii) pour lesquelles on peut citer comme exemples de résine disponible 25 commercialement : (ii) l'Escorez® 1310 LC disponible auprès de Exxon Chemicals qui est une résine obtenue par polymérisation d'un mélange d'hydrocarbures aliphatiques insaturés ayant environ 5 atonies de carbone, et qui possède une température de ramollissement de 94°C et une niasse molaire moyenne en poids Mw d'environ 1800 Da ; Escorez® 5400 également de la société 30 Exxon Chemicals qui est une résine obtenue par polymérisation, puis hydrogénation d'un mélange d'hydrocarbures aliphatiques insaturés ayant environ 9 ou 10 atomes de carbone et qui possède une température de ramollissement de 100°C et un Mw d'environ 570 Da ; 9 (iii) la Dercolyte 5115 disponible auprès de la société « Dérivés Résiniques et Terpéniques ou DRT) qui une résine terpène ayant une température de ramollissement de 115°C et un Mw d'environ 2300 Da. Selon une variante préférée, la composition HMPSA (a) constitutive de la couche A 5 est constituée essentiellement : - de 40 à 70 % de la composition (al) ) de copolymères blocs styréniques ; et - de 30 à 60 % d'au moins une résine tackifiante (a2) ayant une température de ramollissement comprise entre 5 et 140 °C. Selon une autre variante préférée, la composition HMPSA (a) constitutive de la couche 10 A comprend ou est constituée essentiellement : - de 50 à 70 % de la composition (al) de copolymères blocs styréniques ; et - de 30 à 50 % d'au moins une résine tackifiante (a2) ayant une température de ramollissement comprise entre 5 et 140 °C. Selon encore une autre variante préférée, la composition 1IMPS A (a) constitutive de 15 la couche A peut également comprendre, outre la composition (al) et la (ou les) résines tackifiantes (a2), de 0,1 à 2 % d'un ou plusieurs stabilisants (ou anti-oxydant). Ces composés sont introduits pour protéger la composition d'une dégradation résultant d'une réaction avec de l'oxygène qui est susceptible de se former par action de la chaleur, de la lumière ou de catalyseurs résiduels sur certaines matières premières telles que les résines tackifiantes. Ces 20 composés peuvent inclure des anti-oxydants primaires qui piègent les radicaux libres et sont généralement des phénols substitués comme llrganox® 1010 de OEA. Les anti-oxydants primaires peuvent être utilisés seuls ou en combinaison avec d'autres anti-oxydants tels que des phosphites comme l'Irgafose 168 également de CIBA, ou encore avec des stabilisants UV tels que des amines. 25 La composition (a) peut également comprendre un plastifiant, mais dans une quantité ne dépassant pas 5 %. On peut utiliser comme plastifiant une huile paraffi nique et naphténique (comme le Primole 352 de la société ESSO) comprenant éventuellement des composés aromatiques (comme le Nyflex 222B). La composition (a) peut enfin comprendre des charges minérales ou organiques, des 30 pigments ou des colorants. L'indice d'écoulement (ou Melt Flow index MF1) de la composition auto-adhésive thermofusible (a) de la couche A est mesuré à 190°C et pour un poids total de 2,16 kg, conformément à la condition d) de la norme 1SO 1133. Le MEI est la masse de composition (préalablement placée dans un cylindre vertical) qui s'écoule en 10 minutes au travers d'une 10 filière (le diamètre fixé, sous l'effet d'une pression exercée par un piston chargé ayant le poids total de 2,16 kg. En l'absence de mention contraire les valeurs de MEI indiquées dans le présent texte ont été mesurées dans ces mêmes conditions. Les compositions auto-adhésives thermofusibles de la couche A ayant un MF1 allant 5 de 2 à 100 g/10 minutes sont plus particulièrement préférées. Description des compositions (b) et (c) constitutives, respectivement, des couches de liaison B et C : Les couches de liaison B et C sont également désignées par l'appellation de « couches 10 intermédiaires » ou par le terme anglais de « tie layers ». Ces 2 couches sont respectivement constituées de compositions (b) et (c), identiques ou différentes, chacune comprenant: - une polyoléfine (P) choisie parmi un polyéthylène (PE) et un polypropylène (PP), éventuellement modifiés par un anhydride carboxylique insaturé qui est soit un cycle 15 comprenant 4 ou 5 atomes de carbone soit une chaîne linéaire comprenant 6 ou 8 atomes de carbone ; et - au moins un composé élastomère (EL) choisi parmi un copolymère d'éthylène et de propylène (ci-après EL1) et un copolymère bloc styrénique (ci-après EL2) comprenant au moins un bloc élastomère. 20 Selon un mode de réalisation, chacune des compositions (b) et (c) comprend et, selon une variante préférée est constituée essentiellement par, : - de 50 à 98 % en poids de la polyoléfine (P) ; et - de 2 à 50 % en poids du composé élastomère (EL) ; sur la base du poids total de ladite composition. 25 Un domaine plus particulièrement préféré est : - de 55 à 97 % en poids de la polyoléfine (P) ; et - de 3 à 45 % en poids du composé élastomère (EL). 30 Polvolféine (P) : La polyoléfine (P) est choisie parmi un polyéthylène (PE) et un polypropylène (PP), éventuellement modifiés par un anhydride carboxylique insaturé qui est soit un cycle 11 comprenant 4 ou 5 atomes de carbone soit une chaîne linéaire comprenant 6 ou 8 atomes de carbone. Le (PE) est. un homopolymère (ou un copolymère) (le polyéthylène qui peut inclure un polyéthylène linéaire tel que le HDPE (Hie Density PolyEthylene), un polyéthylène linéaire 5 de basse densité (LLDPE), très basse ou ultrahasse densité (VLDPE ou ULDPE), un polyéthylène ramifié tel que le polyéthylène basse densité (ou LDPE). De tels polyéthylènes peuvent être préparés par plusieurs méthodes, incluant la polymérisation en présence d'un catalyseur de Ziegler-Natta, la polymérisation catalysée par un métallocène, la polymérisation radicalaire. 10 Le (PE) ou le (PP) compris dans les compositions (b) et. (c) (les couches de liaison (B) et (C) peuvent éventuellement être modifiés par un anhydride carboxylique insaturé qui est soit un cycle comprenant. 4 ou 5 atomes de carbone soit une chaîne linéaire comprenant 6 ou 8 atomes de carbone. On peut citer comme anhydride carboxylique insaturé cyclique comprenant 4 ou 5 15 atomes de carbone les composés suivants : - l'anhydride maléique de formule : - l'anhydride itaconique de formule : OH2 o- 20 - l'anhydride citraconiquc de formule : CH3 o o On peut citer comme anhydride carboxylique insaturé linéaire comprenant. 6 ou 8 atomes de carbone les composés suivants : - l'anhydride crotonique de formule : 12 - l'anhydride acrylique de formule : 0 0 L'anhydride maléique est un anhydride tout particulièrement préféré. 5 La polyoléfine (P) est de préférence un (PE), qui peut éventuellement être modifié par l'anhydride carboxylique insaturé tel que défini ci-dessus. On entend désigner par «polyéthylène modifié » par ledit anhydride soit un copolymère d'éthylène et dudit anhydride, soit un homopolymère ou copolymère d'éthylène greffé par ledit anhydride. 10 Les copolymères d'éthylène et d'anhydride sont par exemple des copolymères statistiques comprenant : - un motif de répétition dérivé de l'éthylène, - un motif de répétition dérivé de l'anhydride, et éventuellement - un motif de répétition dérivé d'une alpha-oléfine pouvant avoir de 3 à 20 15 atomes de carbone. Les alpha-oléfines mises en oeuvre peuvent être le propylène, le 1-butène, le 1-hexène, le 4-méthyl-l-pentène, le 1-oetène, le 1-décène, le 1-tétradécène et le 1- octadécène. Les copolymères d'éthylène et d'anhydride peuvent comprendre de 0,3 à 20 % en poids de l'anhydride défini précédemment, et - lorsque le comonomère correspondant est 20 présent - de 20 à 30 % en poids d'alpha-oléfine. Le motif de répétition dérivé de l'éthylène peut représenter d'environ 20, 40 ou 50 % à environ 70, 80, 90 ou 95 % en poids du copolymère. Les homopolymères (ou copolymères) d'éthylène greffés sont préparés en faisant réagir un (co)polymère d'éthylène déjà formé avec le composé à greffer par chauffage, avec ou sans un catalyseur générateur de radicaux libres (tel qu'un peroxyde organique) et en présence 25 ou non d'un solvant. Aucun des atomes constitutifs du radical greffé, souvent ajouté par une réaction radicalaire, n'est incorporé dans la chaîne principale du (co)polymère d'éthylène. Le radical greffé est relié, en tant que groupe pendant, à certains motifs de répétition de la chaîne principale du (co)polymère. 13 Le polymère d'éthylène qui est greffé par l'anhydride est soit un homopolymère soit un copolymère. Un tel copolymère est par exemple un copolymère statistique comprenant outre le motif de répétition dérivé de l'éthylène un motif de répétition dérivé d'une alpha-oléfine telle que définie précédemment. 5 Selon une première variante de réalisation, la polyoléfine (P) comprise dans au moins une des compositions (h) et (c) est un (PE), de préférence un (LDPE). Selon une deuxième variante de réalisation, la polyoléfine (P) comprise dans au moins une des compositions (b) et (c) est un (PE) greffé par l'anhydride maléique, de préférence un (LLDPE) greffé par l'anhydride maléique. 10 Beaucoup de polyéthylènes modifiés par l'anhydride maléique sont disponibles commercialement. On peut citer ainsi le Bynel® 4206 commercialisé par DuPont qui est un LLDPE modifié par l'anhydride maléique, ou encore l'Orevac® 18360 commercialisé par Arkema et le Bynel® 41 E865 de DuPont qui sont tous deux des LLDPE greffés par l'anhydride maléique. 15 Selon une variante préférée, le polyéthylène modifié compris dans les compositions (h) et( c) est un homopolymère ou copolymère d'éthylène greffé. Composé élastomère (EL) : Le composé élastomère (EL) est choisi parmi un copolymère d'éthylène et de 20 propylène (EL1) et un copolymère bloc styrénique (EL2) comprenant au moins un bloc élastomère. Selon un 1' mode de réalisation, le composé élastomère (EL) est un copolymère d'éthylène et de propylène (EL1). Les copolymères d'éthylène et de propylène (également dénommés "Ethylene- 25 Propylene Rubber" en anglais) forment une classe de caoutchoucs synthétiques utilisés dans les domaines des moteurs pour automobile, du câblage électrique et de la construction. Ils sont préparés par polymérisation d'éthylène et de propylène en solution dans un solvant organique (tel que l'hexane) en présence d'un catalyseur de Ziegler-Natta. La teneur en poids d'éthylène est habituellement comprise de 40 à 65 % en poids, sur la base du poids total de monomères 30 mis en oeuvre. Les copolymères d'éthylène et de propylène sont également largement disponibles commercialement. 14 Selon une variante avantageuse (le ce 1" mode (le réalisation, au moins une des compositions (b) et (c) constitutives des couches de liaison B et C, comprend, et de préférence est constituée essentiellement par : - de 50 à 85 % en poids de (PE) greffé par l'anhydride maléique, de préférence de 50 5 à 70 % ; et - de 15 à 50 % en poids de (EL1), de préférence de 30 à 50 %o, encore plus préférentiellement de 35 à 45 %. Le (LLDPE) greffé par l'anhydride maléique est tout particulièrement préféré comme (PE) dans le cas de cette variante. 10 Un tel mélange est également disponible au plan commercial. On peut ainsi citer le produit ADMERTM AT1955E disponible auprès de MITSUI CHEMICALS, qui est une composition constituée essentiellement d'environ 55-60 % en poids de LLDPE greffé anhydride maléique et de 40-45 % en poids de Ethylene-Propylene Rubber. Selon un 2" mode de réalisation, le composé élastomère (EL) est un copolymère bloc 15 styrénique (EL2) comprenant au moins un bloc élastomère. Ledit copolymère bloc styrénique est tel que défini ci-dessus pour la composition HMPSA (a) constitutive de la couche adhésive A, et se présente, selon une variante préférée de l'invention, sous la forme d'une composition de dibloc et de tribloc qui est elle-même telle que définie précédemment pour la composition (al), et qui peut être identique ou différente à (al). 20 Selon une variante avantageuse de ce 2" mode de réalisation, au moins une des compositions (b) et (c) constitutives des couches de liaison B et C, comprend, et de préférence est constituée essentiellement par : - de 70 à 98 % en poids de (PE), de préférence de 80 à 97 % ; et - de 2 à 30 % en poids de (EL2), de préférence de 3 à 20 %. 25 Le (LDPE) est tout particulièrement préféré comme (PE) dans le cas de cette variante. Selon une variante préférée de l'invention, le copolymère bloc styrénique (EL2) est lui-même compris dans une composition HMPSA qui comprend en outre une ou plusieurs résines tackifiantes et qui est elle-même telle que définie précédemment pour la composition HMPSA (a), et qui peut être identique ou différente à (a). 30 De préférence, le copolymère bloc styrénique (EL2) est compris dans une composition HMPSA qui est identique à la composition HMPSA (a) constitutive de la couche adhésive A. Selon une variante également préférée, les compositions (b) et (c) des couches B et C sont identiques. 15 Description de la composition constitutive des couches D et E : La couche adhésive A permet par l'intermédiaire des couches de liaison B et C d'assurer la liaison entre une couche mince complexable D et une couche mince scellable et sécable E. 5 La couche complexable peut être complexée (ou contre-collée) avec d'autres couches pour la réalisation de l'emballage, par exemple avec une couche rigide pour la réalisation du réceptacle. La couche, scellable et sécable permet d'assurer, au niveau du pourtour le long duquel le réceptacle est lié par soudure à l'opercule, la première ouverture de l'emballage, au moyen 10 d'une zone fragilisée sécable. Après ouverture, la zone fragilisée laisse apparaître : - la couche adhésive mère sur la bande d'opercule et/ou sur la bande de réceptacle qui étaient en contact dans l'emballage fermé, et/ou - 2 couches adhésives filles résultant de la rupture de la couche adhésive mère et localisées sur la bande d'opercule et/ou la bande de réceptacle. 15 Le matériau utilisable pour constituer les 2 couches D et E est généralement un polymère thermoplastique (identique ou différent pour les 2 couches) tel que : - le polyéthylène (PE), - le polypropylène (PP), - un copolymère à base d'éthylène et de propylène, 20 - le polyamide (PA), - le polyéthylènetéréphtalate (PET), ou encore - un copolymère à base d'éthylène comme par exemple un copolymère greffé anhydride maléique, un copolymère d'éthylène et d'acétate de vinyle (EVA), un copolymère d'éthylène et d'alcool vinylique (EVOH), un copolymère d'éthylène et d'un acrylate d'alkyle tel 25 que l'acrylate de méthyle (EM A) ou de butyle (EB A), - le polystyrène (PS), - le polychlorure de vinyle (PVC), - le polyfluorure de vinylidène (PVDF), - un polymère d'acide lactique (PLA), ou 30 - un polyhydroxyalkanoate (PHA). On préfère utiliser pour constituer les 2 couches D et E un matériau polyoléfinique, et tout particulièrement le PE, et encore plus préférentiellement un PE à basse densité (également désigné par l'appellation anglaise de Low Density PolyEthylene ou LDPE). 16 L'épaisseur de la couche A comprise dans le film multicouche selon l'invention peut varier de 7 à 50 pm, de préférence de 8 à 25 pm, encore plus préférentiellement de 10 à 20 pm. L'épaisseur des couches de liaison B et. C comprises dans ledit film multicouche est quant à elle généralement comprise entre 1 et 10 pm, de préférence entre 2 et 8 pm. 5 L'épaisseur des 2 couches D et E, ainsi que des autres couches éventuellement mises en oeuvre dans le film multicouche selon l'invention est susceptible de varier dans un large domaine allant de 5 à 150 p m. Selon une variante de réalisation le film multicouche selon l'invention est un film à 5 couches constitué par la couche adhésive A, les 2 couches intermédiaires B et C et les 2 couches 10 externes D et E, selon l'enchaînement D/B/A/C/E dans lequel le signe d» signifie que les faces des couches concernées sont en contact. Selon une autre variante de réalisation, le film multicouche selon l'invention comprend, outre les 5 couches A, B, C, D et E, d'autres couches minces nécessaires à la réalisation de l'emballage, comme par exemple : 15 - une couche rigide nécessaire à la tenue mécanique du réceptacle, ou - une couche imprimable, ou encore - une couche à effet barrière contre l'oxygène, la vapeur d'eau ou bien le monoxyde de carbone. Les matériaux utilisables pour constituer lesdites couches peuvent être identiques ou 20 différents et comprennent en général des polymères thermoplastiques qui peuvent être choisis parmi les polymères cités précédemment pour les couches D et E. Selon variante de réalisation davantage préférée, le film multicouche selon l'invention est un film à 7 couches constitué par : - la couche adhésive A, 25 - les 2 couches intermédiaires B et C. dont au moins la couche B est constituée de 50 à 85 % en poids de (PE) greffé par l'anhydride tel que défini précédemment et de 15 à 50 % en poids de copolymère d'éthylène et de propylène (EL1) ; - une couche BO constituée d'EVOH à effet de barrière contre l'oxygène ; - une 3.6' couche intermédiaire B' dont la composition est telle que définie pour la 30 composition (b), et de préférence identique à celle de la couche B ; - une couche mince complexable D ; et - une couche mince scellable et sécable E ; selon l'enchaînement D/B1/130/B/A/C/E dans lequel le signe REVENDICATIONS1. Film multicouche comprenant 2 couches minces D et E d'un matériau thermoplastique liées entre elles par une couche continue A qui a une épaisseur allant de 7 à 50 pm, et est constituée par une composition HMPSA (a) comprenant, sur la base du poids total de ladite composition : - de 40 à 70 `)/0 en poids d'une composition (al) de copolymères blocs styréniques comprenant au moins un bloc élastomère, ladite composition (al) étant constituée, sur la base de son poids total : - de 30 à 90 % en poids d'au moins un copolymère dibloc choisi dans le groupe comprenant les SI, SBI, SIB, SB, SEB, et SEP, et - de 10 à 70 % en poids d'au moins un copolymère tribloc choisi dans le groupe comprenant les SIS, SIBS, SBS, SEBS et SEPS ; la teneur en motifs styréniques totale de ladite composition (al) ) variant de 10 à 40 % en poids sur la base du poids total de al ; et - de 30 à 60 % en poids d'une ou plusieurs résines tackifiantes (a2) ; ledit film multicouche étant en outre caractérisé en ce que la couche adhésive A est : - reliée à la couche D par l'intermédiaire d'une couche de liaison B, et - reliée à la couche E par l'intermédiaire d'une couche de liaison C ; chacune des 2 couches B et C étant constituée respectivement par une composition (b) et (c) comprenant chacune : - une polyoléfine (P) choisie parmi un polyéthylène (PE) et un polypropylène (PP), éventuellement modifiés par un anhydride carboxylique insaturé qui est soit un cycle comprenant 4 ou 5 atomes de carbone soit une chaîne linéaire comprenant 6 ou 8 atomes de carbone ; et - au moins un composé élastomère (EL) choisi parmi un copolymère d'éthylène et de 30 propylène (EL1) et un copolymère bloc styrénique (EL 2) comprenant au moins un bloc élastomère. 2. Film multicouche selon la revendication 1, caractérisé en ce que la composition (al) est constituée d'un copolymère tribloc SIS et d'un copolymère dibloc SI. 24 3 Film multicouche selon l'une des revendications 1 ou 2, caractérisé en ce que la ou les résines tackifiantes (a2) utilisables ont des masses molaires moyennes en poids M', généralement comprises entre 300 et 5000 Da et sont choisies notamment parmi : 5 - (i) les colophanes d'origine naturelle ou modifiées, telles que par exemple la colophane extraite de la gomme de pins, la colophane de bois extraite des racines de l'arbre et leurs dérivés hydrogénés, déshydrogénés, dimérisés, polymérisés ou estérifiés par des monoalcools ou des polyols comme le glycérol ; - (ii) des résines obtenues par hydrogénation, polymérisation ou copolymérisation 10 (avec un hydrocarbure aromatique) de mélanges d'hydrocarbures aliphatiques insaturés ayant environ 5, 9 ou 10 atomes de carbone issus de coupes pétrolières ; - (iii) des résines terpéniques résultant généralement de la polymérisation d'hydrocarbures terpéniques comme par exemple le mono-terpène (ou pinène) en présence de catalyseurs de Friedel-Crafts, éventuellement modifiées par action de phénols ; 15 - (iv) des copolymères à base de terpènes naturels, par exemple le styrène/terpène, l'alpha-méthyl styrène/terpène et le vinyl toluène/terpène. 4 Film multicouche selon l'une des revendications 1 à 3, caractérisé en ce que chacune des compositions (b) et (c) constitutives des couches de liaison B et C comprend : 20 - de 50 à 98 % en poids de la polyoléfine (P) ; et - de 2 à 50 % en poids du composé élastomère (EL) ; sur la base du poids total de ladite composition. 5 Film multicouche selon l'une des revendications 1 à 4, caractérisé en ce que la 25 polyoléfine (P) comprise dans au moins une des compositions (h) et (c) est un (PE), de préférence un (LDPE). 6 Film multicouche selon l'une des revendications 1 à 4, caractérisé en ce que la polyoléfine (P) comprise dans au moins une des compositions (b) et (c) est un (PE) greffé par 30 l'anhydride maléique, de préférence un (LLDPE) greffé par l'anhydride maléique. 7 Film multicouche selon l'une des revendications 1 à 6, caractérisé en ce que au moins une des compositions b et c constitutives des couches de liaison B et C, comprend : - de 50 à 85 % en poids de (PE) greffé par l'anhydride maléique ; et 25 - de 15 à 50 % en poids de copolymère d'éthylène et de propylène (EL1). 8. Film multicouche selon l'une des revendications 1 à 5, caractérisé en ce que le copolymère bloc styrénique (EL2) se présente sous la forme d'une composition de dibloc et de 5 tribloc telle que définie pour la composition (al ). 9. Film multicouche selon l'une des revendications 1 à 5 et selon la revendication 8, caractérisé en ce que au moins une des compositions (b) et (c), constitutives des couches de liaison B et C, comprend : 10 - de 70 à 98 % en poids de (PE) ; et - de 2 à 30 % en poids de copolymère bloc styrénique (EL2) comprenant au moins un bloc élastomère. 10. Film multicouche selon l'une des revendications 1 à 5 et 8 ou 9, caractérisé en ce 15 que le copolymère bloc styrénique (EL2) est compris dans une composition HMPSA qui est telle que définie pour la composition I-IMPSA (a). 11 Film multicouche selon l'une des revendications 1 à 10, caractérisé en ce que les compositions (b) et (c) des couches B et C sont identiques. 12 Film multicouche selon l'une des revendications 1 à 11, caractérisé en ce qu'il s'agit d'un film à 5 couches constitué par la couche adhésive A, les 2 couches intermédiaires B et C et les 2 couches externes D et E, selon l'enchaînement D/B/A/C/E dans lequel le signe «I» signifie que les faces des couches concernées sont en contact. 13. Procédé de fabrication du filin multicouche tel que défini dans l'une des revendications 1 à 12, caractérisé en ce qu'il comprend la co-extrusion de la composition auto-adhésive thermofusible (a). des compositions (b) et (c), et des matériaux constitutifs des couches D et E. 20 25 14. Procédé de fabrication du film multicouche selon la revendication 13, caractérisé en ce que la co-extrusion est réalisée par soufflage de bulle. 26 15. Utilisation du film multicouche tel que défini dans l'une des revendications 1 à 12 pour la fabrication d'emballages refermables.